Substrat émaillé (1, 100 à 400) comportant une première feuille de verre (1) comportant sur une première face principale (11, 12) une couche diffusante (2), en émail diffusant, comportant une matrice vitreuse, la couche comportant au moins un premier motif diffusant d’au moins 0,1mm et de surface S0 donnée, caractérisé en ce que la matrice vitreuse est vitrocristalline comportant ainsi des microcristaux dans un liant vitreux, les microcristaux étant diffusants et en ce que le premier motif diffusant est discontinu. Substrat émaillé selon la revendication précédente caractérisé en ce que la première feuille de verre avec la couche diffusante présente : - un facteur de transmission lumineuse d’au moins 70%, et même d’au moins 80%, - un flou d’au plus 80% et même d’au plus 55%. Substrat émaillé selon l’une des revendications précédentes caractérisé en ce que la couche diffusante comporte une teneur pondérale en additifs colorants notamment pigments noirs d’au plus 10%, 5% ou 1% du poids total de l’émail et même allant jusqu’à 0%. Substrat émaillé selon l’une des revendications précédentes caractérisé en ce que le premier motif diffusant comportant un ensemble de microplots disjoints dudit émail diffusant et en ce qu’en définissant au sein du premier motif diffusant une surface d’analyse S1 inférieure à S0, S1 étant d’au moins 50µm par 50µm et d’au plus 100µm par 600µm, et une surface S2 qui est la somme des surfaces des microplots dans cette surface S1 le premier motif diffusant est défini par un diamètre moyen équivalent Am des microplots inférieur à 10µm et d’au moins 1µm, la distance moyenne Bm est inférieure à 5µm et mieux d’au moins 1µm et de préférence au moins dans ladite surface d’analyse, le premier motif diffusant comporte un taux de couverture Tm desdits microplots qui est la surface S2 divisée par la surface S1, Tm est inférieur à 50%. Substrat émaillé selon l’une des revendications 1 à 3 caractérisé en ce que le premier motif diffusant comporte une zone d’émail comprenant des trous traversants disjoints, et en ce qu’en définissant au sein du premier motif diffusant une surface d’analyse S’1 inférieure à S0, S’1 étant d’au moins 50µm par 50µm et d’au plus 100µm par 600µm, et une surface S’2 qui est la somme des surfaces des ouvertures dans cette surface S’1, le premier motif diffusant est défini par un diamètre moyen équivalent A’m des ouvertures inférieur à 20µm, une distance moyenne B’m entre lesdites ouvertures voisines est inférieure à 20µm et de préférence au moins dans ladite surface d’analyse, le premier motif diffusant comporte un taux de couverture T’m desdits ouvertures qui est la surface S’2 divisée par la surface S’1, T’m est inférieur à 50%. Substrat émaillé selon l’une des revendications précédentes caractérisé en ce qu’il comprend en outre une source lumineuse, notamment une pluralité de diodes électroluminescentes inorganiques, qui est couplée optiquement à la première feuille de verre formant guide de lumière, notamment injection de lumière issue de la source lumineuse par une tranche de la première feuille de verre ou une paroi d’un trou de la première feuille de verre ou par la première face principale ou une deuxième face principale opposée à la première face principale, notamment couplage optique direct ou par l’intermédiaire d’une optique en particulier un élément de redirection de lumière sur la première ou deuxième face principale et décalé de la couche diffusante. Substrat émaillé selon l’une des revendications précédentes caractérisé en ce que la première feuille de verre est monolithique qui fait partie éventuellement d’un double vitrage la couche diffusante présente une surface libre ou couverte par un élément fonctionnel comportant un film et/ou un revêtement (notamment élément fonctionnel en contact avec la couche diffusante et notamment dans la zone interplots entre les microplots en contact avec avec la première face nue ou avec une sous-couche telle que déjà décrite). Substrat émaillé selon l’une des revendications 1 à 6 caractérisé en ce que la première feuille de verre fait partie d’un vitrage feuilleté comportant : - ladite première feuille, de préférence en verre clair ou extraclair - un intercalaire de feuilletage (3) de préférence en PVB éventuellement teinté - et une deuxième feuille transparente (1’) de verre ou plastique, de préférence teintée, de préférence la première face principale est côté intercalaire de feuilletage la couche diffusante étant en contact adhésif avec l’intercalaire de feuilletage ou couverte par un élément fonctionnel (notamment élément fonctionnel en contact avec la couche diffusante et notamment dans la zone interplots entre les microplots en contact avec avec la première face nue ou avec une sous-couche telle que déjà décrite) de préférence en contact adhésif avec l’intercalaire de feuilletage. Substrat émaillé selon la revendication précédente caractérisé en ce que la première feuille est le vitrage interne et de préférence la première face principale (12) est la face interne dite face F3 ou la première feuille est entre la deuxième feuille transparente et une troisième feuille de verre (formant un guide interne de lumière, au sein de l’intercalaire de feuilletage). Substrat émaillé selon l’une des revendication 9 à 11 caractérisé en ce qu’il comporte le vitrage feuilleté comporte un élément fonctionnel notamment transparent choisi parmi l’une ou plusieurs des éléments suivants: - une couche de silice notamment poreuse et par exemple sol gel, formant une couche antireflet - une couche de masquage éventuellement adjacente à la couche diffusante, notamment périphérique en particulier une couche en émail - une couche électroconductrice, notamment une électrode, une couche d’alimentation électrique de composants (opto)électroniques ou une couche chauffante, notamment une couche d’oxyde transparent conducteur, notamment au sein du vitrage feuilleté - une couche de contrôle solaire (et/)ou de basse émissivité, en particulier un revêtement sur la face F4 comportant une couche fonctionnelle d’oxyde transparent conducteur ou une couche fonctionnelle métallique au sein du vitrage feuilleté - au sein du vitrage feuilleté, un dispositif électrocommandable à diffusion et/ou teinte variable notamment à cristaux liquides ou électrochrome, ou un écran à multipixels ou un élément lumineux additionnel, décalé ou en regard de la couche diffusante. -un élément bas indice isolateur optique d’indice de réfraction inférieur à l’indice de réfraction de la première feuille de verre, entre la première face et la deuxième feuille de verre teinté notamment entre la première face et l’intercalaire de feuilletage teinté, en particulier une couche de silice poreuse sur la première face ou un film polymère fluoré. Substrat émaillé selon l’une des revendications précédentes caractérisé en ce qu’il forme un vitrage de véhicule terrestre, aquatique ou aérien, ou comme vitrage de bâtiment, en particulier: un toit feuilleté, bombée, la première feuille de verre est le vitrage interne ou entre une deuxième feuille verre et une feuille transparente de verre ou polymère une lunette, notamment la première feuille de verre est le vitrage externe, la couche diffusante est côté habitacle une latérale, feuilleté ou monolithique, la première feuille de verre est le vitrage interne ou externe un pare-brise feuilleté, bombée, la première feuille de verre est le vitrage interne ou externe. Procédé de fabrication d’un substrat émaillé qui comprend la formation d’une couche diffusante d’émail diffusant sur une première face principale d’une première feuille de verre impliquant dans cet ordre : - un dépôt sur la première feuille de verre d’un film d’une composition liquide vitrifiable dite pâte d’émail comportant un mélange d’un médium organique et d’une fritte de verre, de température de transition vitreuse Tg1 donnée, - une cuisson à une température Tc au-dessus de la température de transition vitreuse Tg1 de la fritte de verre caractérisé en ce que la fritte de verre est cristallisable et la pâte d’émail comporte de préférence des germes de croissance, la cuisson génère la formation d’une matrice vitrocristalline comportant des microcristaux diffusants et en ce que la couche diffusante est discontinue. Procédé de fabrication d’un substrat émaillé selon la revendication précédente de procédé caractérisé en ce que la cuisson génère un ensemble de microplots disjoints dudit émail diffusant, microplots contenant les microcristaux, la pâte d’émail comporte de préférence un pourcentage de solide inorganique incluant la fritte de verre cristallisable qui est d’au plus 50% en poids de pate d’émail. Procédé de fabrication d’un substrat émaillé selon l’une des revendications précédentes de procédé caractérisé en ce que le dépôt est par sérigraphie. Procédé de fabrication d’un substrat émaillé selon l’une des revendications précédentes caractérisé en ce que le procédé comporte une opération de bombage de la première feuille de verre, ladite cuisson intervenant lors du bombage et éventuellement suivi d’une trempe.